(57)【要約】【課題】乳化安定性に優れた化粧料等のエマルションを調製しうる乳化剤として有用なシロキサン変性キトサンを、良好な反応効率で製造することができるシロキサン変性キトサンの製造方法を提供する。【解決手段】重量平均分子量が２，０００〜２００，０００であり、脱アセチル化度が７０〜１００％であり、１６メッシュの篩をパスする粒度である粉末状のキトサンと、下記一般式（１）で表されるシロキサン化合物とを反応させて、キトサンにシロキサン化合物に由来する置換基が導入されたシロキサン変性キトサンを得る工程を有し、シロキサン変性キトサンにおける置換基の導入率が、キトサンを構成するピラノース環１モル当たり、０．０１〜０．４モルであるシロキサン変性キトサンの製造方法である。  Ｒ2−Ｓｉ（Ｒ1）a｛［（ＯＳｉ（Ｒ1）2）］b−Ｒ1｝c    ・・・（１）【選択図】なし【特許請求の範囲】
【請求項１】
重量平均分子量が２，０００〜２００，０００であり、脱アセチル化度が７０〜１００％であり、１６メッシュの篩をパスする粒度である粉末状のキトサンと、下記一般式（１）で表されるシロキサン化合物とを反応させて、前記キトサンに前記シロキサン化合物に由来する置換基が導入されたシロキサン変性キトサンを得る工程を有し、
前記シロキサン変性キトサンにおける前記置換基の導入率が、前記キトサンを構成するピラノース環１モル当たり、０．０１〜０．４モルであるシロキサン変性キトサンの製造方法。
Ｒ2−Ｓｉ（Ｒ1）a｛［（ＯＳｉ（Ｒ1）2）］b−Ｒ1｝c    ・・・（１）
（前記一般式（１）中、Ｒ1は、それぞれ独立に、炭素数１〜２０のアルキル基、アリール基、又はアラルキル基を表し、Ｒ2は、その末端にエポキシ基、カルボキシ基、下記式（１−１）で表される基、下記式（１−２）で表される基、又は下記式（１−３）で表される基を有する、１以上の酸素原子を含んでいてもよい炭素数２〜２０の炭化水素基を表し、ａは０〜２の整数を表し、ｂは１〜１０の整数を表し、ｃは０〜３の整数を表し、ａ＋ｃ＝３である）
2018035306.tif 000015
【請求項２】
前記シロキサン化合物が、下記式（Ａ）〜（Ｆ）で表される少なくとも一種の化合物である請求項１に記載のシロキサン変性キトサンの製造方法。
2018035306.tif 000016
【請求項３】
触媒非存在下で、前記キトサンと、前記シロキサン化合物とを反応させる請求項１又は２に記載のシロキサン変性キトサンの製造方法。
【請求項４】
前記キトサンの粒度が、６０メッシュの篩をパスする粒度である請求項１〜３のいずれか一項に記載のシロキサン変性キトサンの製造方法。
【請求項５】
請求項１〜４のいずれか一項に記載のシロキサン変性キトサンの製造方法によって製造されるシロキサン変性キトサン。
【請求項６】
請求項５に記載のシロキサン変性キトサンを含む乳化剤。
【請求項７】
水、乳化剤、及びシリコーンオイルからなる乳化液滴を含有する乳化組成物であって、
前記乳化剤が、請求項６に記載の乳化剤である乳化組成物。
【請求項８】
水、乳化剤、及びシリコーンオイルからなる乳化液滴を含有する乳化組成物であって、
前記乳化剤が、下記一般式（１）で表されるシロキサン化合物に由来する置換基を有するシロキサン変性キトサンであるともに、前記シロキサン変性キトサンにおける前記置換基の導入率が、キトサンを構成するピラノース環１モル当たり、０．０１〜０．４モルであり、
前記乳化液滴のメジアン径（ｄ５０）が、１２．０μｍ以下である乳化組成物。
Ｒ2−Ｓｉ（Ｒ1）a｛［（ＯＳｉ（Ｒ1）2）］b−Ｒ1｝c    ・・・（１）
（前記一般式（１）中、Ｒ1は、それぞれ独立に、炭素数１〜２０のアルキル基、アリール基、又はアラルキル基を表し、Ｒ2は、その末端にエポキシ基、カルボキシ基、下記式（１−１）で表される基、下記式（１−２）で表される基、又は下記式（１−３）で表される基を有する、１以上の酸素原子を含んでいてもよい炭素数２〜２０の炭化水素基を表し、ａは０〜２の整数を表し、ｂは１〜１０の整数を表し、ｃは０〜３の整数を表し、ａ＋ｃ＝３である）
2018035306.tif 000017
【発明の詳細な説明】
【技術分野】
【０００１】
本発明は、シロキサン変性キトサンの製造方法、シロキサン変性キトサン、乳化剤、及び乳化組成物に関する。
【背景技術】
【０００２】
多糖類にオルガノポリシロキサンをグラフトして得られるシロキサン変性多糖類は、毛髪や皮膚に用いられる皮膜形成用化粧料、ガス分離膜、感熱転写用のバックコート剤、及び塗料などに配合される成分として有用である。多糖類にオルガノポリシロキサンをグラフトさせる方法としては、例えば、特許文献１〜４で提案されている方法が知られている。
【０００３】
なお、化粧料の原料として用いられる乳化剤としては、皮膚への浸透性が低い高分子量のものが求められている。例えば、特許文献５では、触媒を用いなくとも反応効率が高いために未反応物が少なく、化粧料原料としても有用なシロキサングラフト多糖類誘導体の製造方法、及びその製造方法によって製造されたシロキサングラフト多糖類誘導体を用いた化粧料が提案されている。
【先行技術文献】
【特許文献】
【０００４】
【特許文献１】特公昭６４−８００１号公報
【特許文献２】特公昭６４−１１２０１号公報
【特許文献３】特開平７−７０２０４号公報
【特許文献４】特開平９−１３６９０１号公報
【特許文献５】特開平１１−３４９６０１号公報
【発明の概要】
【発明が解決しようとする課題】
【０００５】
シロキサン変性多糖類を化粧料の原料として用いる場合には、未反応物や触媒を予め除去しておく必要がある。但し、多糖類とオルガノポリシロキサンはいずれもポリマーであるとともに、これらの性質は大きく異なるため、多糖類とオルガノポリシロキサンの反応効率が低いような場合には精製工程が煩雑になる。また、特許文献１〜４で提案された方法により、多糖類とオルガノポリシロキサンを触媒存在下で反応させた場合であっても、反応効率が低く、未反応物が多く残存しやすいといった課題があった。さらに、特許文献５においては、製造されたシロキサングラフト多糖類誘導体を用いて調製される化粧料の乳化安定性について何ら検討されていない。
【０００６】
本発明は、このような従来技術の有する問題点に鑑みてなされたものであり、その課題とするところは、乳化安定性に優れた乳化組成物等のエマルションを調製しうる乳化剤として有用なシロキサン変性キトサンを、良好な反応効率で製造することができるシロキサン変性キトサンの製造方法、及びこの製造方法によって製造されるシロキサン変性キトサンを提供することにある。また、本発明の課題とするところは、上記のシロキサン変性キトサンを用いた乳化剤、及び乳化安定性に優れた乳化組成物を提供することにある。
【課題を解決するための手段】
【０００７】
本発明者らは上記課題を解決すべく鋭意検討した結果、所定の脱アセチル化度、重量平均分子量、及び粒度のキトサンと、特定のシロキサン化合物とを反応させることによって、上記課題を解決することが可能であることを見出し、本発明を完成するに至った。
【０００８】
すなわち、本発明によれば、以下に示すシロキサン変性キトサンの製造方法が提供される。
［１］重量平均分子量が２，０００〜２００，０００であり、脱アセチル化度が７０〜１００％であり、１６メッシュの篩をパスする粒度である粉末状のキトサンと、下記一般式（１）で表されるシロキサン化合物とを反応させて、前記キトサンに前記シロキサン化合物に由来する置換基が導入されたシロキサン変性キトサンを得る工程を有し、前記シロキサン変性キトサンにおける前記置換基の導入率が、前記キトサンを構成するピラノース環１モル当たり、０．０１〜０．４モルであるシロキサン変性キトサンの製造方法。
Ｒ2−Ｓｉ（Ｒ1）a｛［（ＯＳｉ（Ｒ1）2）］b−Ｒ1｝c    ・・・（１）
（前記一般式（１）中、Ｒ1は、それぞれ独立に、炭素数１〜２０のアルキル基、アリール基、又はアラルキル基を表し、Ｒ2は、その末端にエポキシ基、カルボキシ基、下記式（１−１）で表される基、下記式（１−２）で表される基、又は下記式（１−３）で表される基を有する、１以上の酸素原子を含んでいてもよい炭素数２〜２０の炭化水素基を表し、ａは０〜２の整数を表し、ｂは１〜１０の整数を表し、ｃは０〜３の整数を表し、ａ＋ｃ＝３である）
【０００９】
2018035306.tif 000002
【００１０】
［２］前記シロキサン化合物が、下記式（Ａ）〜（Ｆ）で表される少なくとも一種の化合物である前記［１］に記載のシロキサン変性キトサンの製造方法。
【００１１】
2018035306.tif 000003
【００１２】
［３］触媒非存在下で、前記キトサンと、前記シロキサン化合物とを反応させる前記［１］又は［２］に記載のシロキサン変性キトサンの製造方法。
［４］前記キトサンの粒度が、６０メッシュの篩をパスする粒度である前記［１］〜［３］のいずれかに記載のシロキサン変性キトサンの製造方法。
【００１３】
また、本発明によれば、以下に示すシロキサン変性キトサン及び乳化剤が提供される。
［５］前記［１］〜［４］のいずれかに記載のシロキサン変性キトサンの製造方法によって製造されるシロキサン変性キトサン。
［６］前記［５］に記載のシロキサン変性キトサンを含む乳化剤。
【００１４】
さらに、本発明によれば、以下に示す乳化組成物が提供される。
［７］水、乳化剤、及びシリコーンオイルからなる乳化液滴を含有する乳化組成物であって、前記乳化剤が、前記［６］に記載の乳化剤である乳化組成物。
［８］水、乳化剤、及びシリコーンオイルからなる乳化液滴を含有する乳化組成物であって、前記乳化剤が、下記一般式（１）で表されるシロキサン化合物に由来する置換基を有するシロキサン変性キトサンであるともに、前記シロキサン変性キトサンにおける前記置換基の導入率が、キトサンを構成するピラノース環１モル当たり、０．０１〜０．４モルであり、前記乳化液滴のメジアン径（ｄ５０）が、１２．０μｍ以下である乳化組成物。
Ｒ2−Ｓｉ（Ｒ1）a｛［（ＯＳｉ（Ｒ1）2）］b−Ｒ1｝c    ・・・（１）
（前記一般式（１）中、Ｒ1は、それぞれ独立に、炭素数１〜２０のアルキル基、アリール基、又はアラルキル基を表し、Ｒ2は、その末端にエポキシ基、カルボキシ基、下記式（１−１）で表される基、下記式（１−２）で表される基、又は下記式（１−３）で表される基を有する、１以上の酸素原子を含んでいてもよい炭素数２〜２０の炭化水素基を表し、ａは０〜２の整数を表し、ｂは１〜１０の整数を表し、ｃは０〜３の整数を表し、ａ＋ｃ＝３である）
【００１５】
2018035306.tif 000004
【発明の効果】
【００１６】
本発明によれば、乳化安定性に優れた乳化組成物等のエマルションを調製しうる乳化剤として有用なシロキサン変性キトサンを、良好な反応効率で製造することができるシロキサン変性キトサンの製造方法、及びこの製造方法によって製造されるシロキサン変性キトサンを提供することができる。また、本発明によれば、上記のシロキサン変性キトサンを用いた乳化剤、及び乳化安定性に優れた乳化組成物を提供することができる。
【発明を実施するための形態】
【００１７】
＜シロキサン変性キトサンの製造方法＞
以下、本発明の実施の形態について説明するが、本発明は以下の実施の形態に限定されるものではない。本発明のシロキサン変性キトサンの製造方法は、粉末状のキトサンと、特定のシロキサン化合物とを反応させて、キトサンにシロキサン化合物に由来する置換基が導入されたシロキサン変性キトサンを得る工程（反応工程）を有する。そして、得られるシロキサン変性キトサンにおける置換基の導入率が、キトサンを構成するピラノース環１モル当たり、０．０１〜０．４モルである。
【００１８】
（キトサン）
キトサンは、キチンの脱アセチル化物であり、２−アミノ−２−デオキシ−Ｄ−グルコース（グルコサミン）を構成単位とする塩基性多糖類である。キトサンは工業的に生産されており、種々のグレードのものを入手することができる。
【００１９】
本発明の製造方法で用いるキトサンの重量平均分子量は、２，０００〜２００，０００であり、好ましくは５，０００〜１５０，０００、さらに好ましくは１０，０００〜１２０，０００である。キトサンの重量平均分子量が２，０００未満であると、得られるシロキサン変性キトサンを乳化剤として用いる際に、調製されるエマルションを安定化させるために配合量を過度に増加させる必要が生ずる。さらに、キトサンの分子サイズが小さすぎると、化粧料原料として用いた場合に皮膚への浸透性が高まりやすい。一方、キトサンの重量平均分子量が２００，０００超であると、溶液粘度が高くなりすぎてしまい、化粧料に配合する際に制約が生ずる場合がある。
【００２０】
キトサンの脱アセチル化度は、７０〜１００％であり、好ましくは７５〜９９％である。キトサンの脱アセチル化度が７０％未満であると、酢酸等の溶媒への溶解性が低下する。
【００２１】
キトサンの脱アセチル化度は、コロイド滴定を行い、その滴定量から算出することができる。具体的には、指示薬にトルイジンブルー溶液を用い、ポリビニル硫酸カリウム水溶液でコロイド滴定することにより、キトサン分子中の遊離アミノ基を定量し、キトサンの脱アセチル化度を求める。脱アセチル化度の測定方法の一例を以下に示す。
【００２２】
（１）滴定試験
０．５質量％酢酸水溶液にキトサン純分濃度が０．５質量％となるようにキトサンを添加し、キトサンを撹拌及び溶解して１００ｇの０．５質量％キトサン／０．５質量％酢酸水溶液を調製する。次に、この溶液１０ｇとイオン交換水９０ｇを撹拌混合して、０．０５質量％のキトサン溶液を調製する。さらに、この０．０５質量％キトサン溶液１０ｇにイオン交換水５０ｍＬ、トルイジンブルー溶液約０．２ｍＬを添加して試料溶液を調製し、ポリビニル硫酸カリウム溶液（Ｎ／４００ＰＶＳＫ）にて滴定する。滴定速度は２〜５ｍｌ／分とし、試料溶液が青から赤紫色に変色後、３０秒間以上保持する点を終点の滴定量とする。なお、キトサン純分とは、原料キトサン試料中のキトサンの質量を意味する。具体的には、原料キトサン試料を１０５℃で２時間乾燥して求められる固形分質量である。
【００２３】
（２）空試験
上記の滴定試験に使用した０．５質量％キトサン／０．５質量％酢酸水溶液に代えて、イオン交換水を使用し、同様の滴定試験を行う。
【００２４】
（３）アセチル化度の計算
Ｘ＝１／４００×１６１×ｆ×（Ｖ−Ｂ）／１０００
＝０．４０２５×ｆ×（Ｖ−Ｂ）／１０００
Ｙ＝０．５／１００−Ｘ
Ｘ：キトサン中の遊離アミノ基質量（グルコサミン残基質量に相当）
Ｙ：キトサン中の結合アミノ基質量（Ｎ−アセチルグルコサミン残基質量に相当）
ｆ：Ｎ／４００ＰＶＳＫの力価
Ｖ：試料溶液の滴定量（ｍＬ）
Ｂ：空試験滴定量（ｍＬ）
脱アセチル化度（％）
＝（遊離アミノ基）／｛（遊離アミノ基）＋（結合アミノ基）｝×１００
＝（Ｘ／１６１）／（Ｘ／１６１＋Ｙ／２０３）×１００
なお、「１６１」はグルコサミン残基の分子量、「２０３」はＮ−アセチルグルコサミン残基の分子量である。
【００２５】
キトサンの粒度は、１６メッシュの篩をパスする粒度（１６メッシュパス）であり、好ましくは１６メッシュの篩をパスするとともに、２００メッシュの篩をパスしない粒度（２００メッシュオン）であり、さらに好ましくは６０メッシュの篩をパスする粒度（６０メッシュパス）である。１６メッシュの篩をパスしない粒度（１６メッシュオン）のキトサンを用いると、シロキサン化合物に由来する置換基の導入率が低下するとともに、得られるシロキサン変性キトサンを乳化剤として用いて調製されるエマルションの乳化安定性が低下する。なお、篩の「メッシュ」は、１平方インチ当たりの篩の目の数を意味し、ＪＩＳ  Ｚ  ８８０１：２００６に規定されている標準篩によるものである。
【００２６】
（シロキサン化合物）
本発明の製造方法で用いるシロキサン化合物は、下記一般式（１）で表される化合物である。
Ｒ2−Ｓｉ（Ｒ1）a｛［（ＯＳｉ（Ｒ1）2）］b−Ｒ1｝c    ・・・（１）
（前記一般式（１）中、Ｒ1は、それぞれ独立に、炭素数１〜２０のアルキル基、アリール基、又はアラルキル基を表し、Ｒ2は、その末端にエポキシ基、カルボキシ基、下記式（１−１）で表される基、下記式（１−２）、又は下記式（１−３）で表される基を有する、１以上の酸素原子を含んでいてもよい炭素数２〜２０の炭化水素基を表し、ａは０〜２の整数を表し、ｂは１〜１０の整数を表し、ｃは０〜３の整数を表し、ａ＋ｃ＝３である）
【００２７】
2018035306.tif 000005
【００２８】
Ｒ1で表されるアルキル基は、直鎖状、分岐状、及び環状のいずれであってもよい。アルキル基の炭素数は、１〜１０であることが好ましい。アルキル基の具体例としては、メチル、エチル、ｎ−プロピル、イソプロピル、ｎ−ブチル、イソブチル、ｓ−ブチル、ｔ−ブチル、ｎ−ペンチル、ｎ−ヘキシル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル等の直鎖状及び分岐鎖のアルキル基；シクロプロピル、シクロブチル、シクロペンチル、シクロヘキシル、シクロヘプチル、シクロオクチル、シクロノニル、ノルボルニル等のシクロアルキル基などを挙げることができる。
【００２９】
Ｒ1で表されるアリール基の炭素数は、６〜２０であることが好ましい。アリール基の具体例としては、フェニル、１−ナフチル、２−ナフチル、アントリル、フェナントリル、ｏ−ビフェニリル、ｍ−ビフェニリル、ｐ−ビフェニリルなどを挙げることができる。
【００３０】
Ｒ1で表されるアラルキル基の炭素数は、７〜２０であることが好ましい。アラルキル基の具体例としては、ベンジル、フェニルエチル、フェニルプロピル、ナフチルメチル、ナフチルエチル、ナフチルプロピルなどを挙げることができる。
【００３１】
Ｒ2は、キトサン中のアミノ基等の官能基との反応性を有する基（反応性基）をその末端に有する、１以上の酸素原子を含んでいてもよい炭素数２〜２０の炭化水素基を表す。このような反応性基としては、エポキシ基、カルボキシ基、式（１−１）で表される基、式（１−２）、及び式（１−３）などを挙げることができる。Ｒ2の具体例としては、以下に示す基を挙げることができる。
【００３２】
2018035306.tif 000006
【００３３】
本発明の製造方法で用いるシロキサン化合物としては、下記式（Ａ）〜（Ｆ）で表される化合物が好ましい。
【００３４】
2018035306.tif 000007
【００３５】
一般式（１）で示されるシロキサン化合物は、公知の方法にしたがって合成することができる。例えば、下記一般式（２）で示されるヒドロシロキサンと、下記式で表される、その末端に不飽和二重結合を有する化合物とを付加反応させることにより、一般式（１）で示されるシロキサン化合物を合成することができる。
Ｈ−Ｓｉ（Ｒ1）a｛［（ＯＳｉ（Ｒ1）2）］b−Ｒ1｝c    ・・・（２）
（前記一般式（２）中、Ｒ1は、それぞれ独立に、炭素数１〜２０のアルキル基、アリール基、又はアラルキル基を表し、ａは０〜２の整数を表し、ｂは１〜１０の整数を表し、ｃは０〜３の整数を表し、ａ＋ｃ＝３である）
【００３６】
2018035306.tif 000008
【００３７】
（反応工程）
反応工程では、キトサンと、シロキサン化合物とを反応させ、キトサンにシロキサン化合物に由来する置換基を導入してシロキサン変性キトサンを生成させる。
【００３８】
キトサンとシロキサン化合物は、例えば、水及び水溶性有機溶媒を含有する反応溶媒中で反応させることができる。水溶性有機溶媒としては、メタノール、エタノール、イソプロピルアルコールなどのアルコール類；ジメチルケトン、メチルエチルケトン、メチルイソブチルケトンなどのケトン類；ジメチルエーテル、ジエチルエーテル、テトラヒドロフラン、１，２−ジオキサンなどのエーテル類；Ｎ−メチルホルムアミド、Ｎ−メチルアセトアミド、Ｎ−エチルホルムアミド、Ｎ，Ｎ−ジメチルホルムアミド、Ｎ，Ｎ−ジエチルホルムアミド、Ｎ−エチルアセトアミド、Ｎ，Ｎ−ジメチルアセトアミド、Ｎ，Ｎ−ジエチルアセトアミド、Ｎ−メチルピロリドン、Ｎ−エチルピロリドンなどのアミド類；ジメチルスルホキシドなどのスルホキシド類などを挙げることができる。これらの中でも、メタノール、エタノール、イソプロピルアルコール、ジメチルケトン、メチルエチルケトンがより好ましい。これらの水溶性有機溶媒は、単独で用いても混合して用いてもよい。
【００３９】
反応温度は特に限定されないが、適度な加熱条件下で反応させることが好ましい。反応温度は、通常、４０〜９０℃、好ましくは５０〜８０℃である。また、反応時間についても特に限定されない。反応温度にもよるが、通常、６時間以上、好ましくは１０時間以上とすればよい。なお、反応温度及び反応時間を適宜設定することで、得られるシロキサン変性キトサンにおける置換基の導入率を制御することができる。
【００４０】
反応終了後、必要に応じて洗浄、精製、乾燥等することによって、所望とする本発明のシロキサン変性キトサンを得ることができる。上記の製造方法によって製造される本発明のシロキサン変性キトサンの詳細な構造を分析等により解析することは、原料として用いるキトサンが分子量の異なる種々の分子鎖を含むポリマーであること；シロキサン化合物が反応しうる反応性基がキトサンの分子中に複数存在すること；等の理由により実質的に困難である。
【００４１】
＜シロキサン変性キトサン、乳化剤、及び乳化組成物＞
上記の製造方法によって製造される本発明のシロキサン変性キトサンにおける、シロキサン化合物に由来する置換基の導入率は、キトサンを構成するピラノース環１モル当たり、０．０１〜０．４モルであり、好ましくは０．０５〜０．３８モル、さらに好ましくは０．０６〜０．３５モルである。置換基の導入率が上記の範囲内である本発明のシロキサン変性キトサンは、乳化安定性に優れた乳化組成物（エマルション）を調製しうる乳化剤として有用である。なお、置換基の導入率が０．０１モル未満であると、乳化剤としての機能が発揮されない。一方、置換基の導入率が０．４モル超であると、酢酸等の溶媒への溶解性が低下してしまい、乳化剤としての機能が発揮されない。
【００４２】
＜乳化組成物＞
上記のシロキサン変性キトサンを含む乳化剤、実質的には上記のシロキサン変性キトサンからなる乳化剤を用いれば、乳化安定性に優れた乳化組成物を調製することができる。すなわち、本発明の乳化組成物は、水、乳化剤、及びシリコーンオイルからなる乳化液滴を含有する乳化組成物であり、乳化剤が、一般式（１）で表されるシロキサン化合物に由来する置換基を有するシロキサン変性キトサンである。このシロキサン変性キトサンにおける置換基の導入率は、キトサンを構成するピラノース環１モル当たり、０．０１〜０．４モルである。
【００４３】
本発明の乳化組成物は、前述のシロキサン変性キトサン（乳化剤）によって調製されるものであるため、微細な乳化液滴が形成されており、乳化安定性に優れたものである。より具体的には、乳化組成物中の乳化液滴のメジアン径（ｄ５０）は、１２．０μｍ以下であり、好ましくは１０．０μｍ以下、さらに好ましくは８．０μｍ以下である。なお、乳化液滴のメジアン径（ｄ５０）の下限値については特に限定されないが、実質的には０．３μｍ以上であればよい。
【００４４】
本発明の乳化組成物は、一般式（１）で表されるシロキサン化合物に由来する置換基を有するシロキサン変性キトサンを乳化剤として用いること以外は、従来公知の乳化組成物の調製方法にしたがって調製することができる。シリコーンオイルとしては、例えば、ジメチルポリシロキサン、メチルフェニルポリシロキサン等のストレートシリコーンオイルの他；アミノ変性シリコーンオイル、アルキル変性シリコーンオイル等の各種の変性シリコーンオイルを挙げることができる。但し、シリコーンオイルの種類は特に限定されず、得られる乳化組成物の用途等に応じて適宜選択して用いることができる。
【００４５】
本発明のシロキサン変性キトサンは、化粧品、塗料、製紙、繊維、建材、土木、食品、医薬、及びその他の分野において、増粘剤、分散剤、表面改質剤、展着剤、保護コロイド剤、保水剤などの広範な用途に利用可能である。
【実施例】
【００４６】
次に実施例及び比較例を挙げて本発明を更に具体的に説明するが、本発明はこれらの実施例に限定されるものではない。なお、実施例、比較例中の「部」とあるのは特に断りのない限り質量基準である。
【００４７】
＜シロキサン化合物の用意＞
下記式（Ａ）〜（Ｆ）で表されるシロキサン化合物Ａ〜Ｆを用意した。
【００４８】
2018035306.tif 000009
【００４９】
＜シロキサン変性キトサンの製造＞
（実施例１）
キトサン（重量平均分子量１００，０００、脱アセチル化度９５％、１６メッシュパス）５０部、イソプロピルアルコール（ＩＰＡ）１，０００部、水２５０部、及びシロキサン化合物Ａ３０部を反応容器に仕込み、撹拌下、７０℃で３０時間反応させた。冷却後、得られた反応混合物をイソプロピルアルコールで洗浄した。次いで、５０℃で乾燥させて、シロキサン変性キトサン５４部を得た。
【００５０】
（実施例２〜１３、比較例１〜４）
表１−１及び１−２に示す配合及び反応条件としたこと以外は、前述の実施例１と同様にしてシロキサン変性キトサンを得た。シロキサン変性キトサンの収量を表１−１及び１−２に示す。
【００５１】
2018035306.tif 000010
【００５２】
2018035306.tif 000011
【００５３】
＜評価＞
（置換基の導入率の測定）
得られたシロキサン変性キトサンを元素分析し、キトサン由来の窒素原子の割合から、置換基の導入率（キトサンを構成するピラノース環１モル当たりの置換基のモル数）を算出した。結果を表２に示す。
【００５４】
（赤外吸収スペクトルの測定）
得られたシロキサン変性キトサンの赤外吸収スペクトルを測定し、１，１００〜１，０００ｃｍ-1付近におけるシロキサン結合（Ｓｉ−Ｏ−Ｓｉ）に由来するピークの有無、及び１，２５０ｃｍ-1付近におけるＳｉ−ＣＨ3結合に由来するピークの有無を確認した。結果を表２に示す。
【００５５】
（酢酸への溶解性）
得られたシロキサン変性キトサンの１％水分散液を調製した。調製した水分散液を等量の酢酸と混合し、以下に示す評価基準にしたがってシロキサン変性キトサンの酢酸への溶解性を評価した。結果を表２に示す。
◎：透明に溶解する。
○：ほぼ透明に溶解する。
△：濁りを生じるが不溶解分による溶け残りはなし。
×：懸濁状態で溶解しない。
【００５６】
（乳化液滴径の測定）
得られたシロキサン変性キトサン１部、酢酸１部、水４８部、及びジメチルシリコーンオイル（２５℃における動粘度が６ｍｍ2／ｓ）５０部を混合し、ディゾルバーで撹拌して乳化液を調製した。レーザー回折粒度分布測定装置を使用して調製した乳化液中のジメチルシリコーンオイルの液滴径（乳化液滴径（メジアン径））を測定した。結果を表２に示す。
【００５７】
2018035306.tif 000012
【００５８】
＜乳化組成物の調製＞
（実施例１４）
実施例２で調製したシロキサン変性キトサン０．５部、転相水２１．０部、及び乳酸０．３部を混合し、シロキサン変性キトサンを溶解させて均一な溶液を得た。得られた溶液にジメチルシリコーンオイル（６ｍｍ2／ｓ）５０．０部をベースオイルとして加えた後、ディスパーミキサーを使用し、３，０００ｒｐｍで３分撹拌した。次いで、希釈水５３．２部を加えて乳化組成物を得た。得られた乳化組成物の２５℃における粘度は９８ｍＰａ・ｓであり、乳化液滴径（メジアン径）は１０．５μｍであった。
【００５９】
（実施例１５〜２０）
表３に示す種類のベースオイルを用いたこと以外は、前述の実施例１４の場合と同様にして乳化組成物を得た。なお、実施例１５及び１７については、得られた乳化組成物を１００ＭＰａの加圧条件でガウリンホモジナイザーに１回通す高圧乳化処理を行った。また、表３中の「アミノ変性シリコーンオイル」及び「アルキル変性シリコーンオイル」の構造式を下記式（Ｉ）及び（ＩＩ）に示す。なお、「アルキル変性シリコーンオイル」は、下記式（ＩＩ）中のｎの値が「１２」のものと、「１３」のものとの１：１（質量比）混合物である。得られた乳化組成物の粘度及び乳化液滴径（メジアン径）を表３に示す。
【００６０】
2018035306.tif 000013
【００６１】
2018035306.tif 000014
【００６２】
（比較例５、６）
実施例２で調製したシロキサン変性キトサンに代えて、（１）ポリオキシエチレン（ＥＯ＝４モル）ラウリルエーテル０．２４部又はポリオキシエチレン（ＥＯ＝２３モル）ラウリルエーテル０．３６部を用いたこと；及び（２）乳酸を加えずにディスパーミキサーを使用して撹拌したこと以外は、前述の実施例１４の場合と同様の操作を行った。しかし、転相水１０．０〜２１．０部の範囲で転相を確認することができず、乳化組成物を得ることができなかった。
【産業上の利用可能性】
【００６３】
本発明の製造方法によって製造されるシロキサン変性キトサンは、化粧料などの乳化組成物を調製するための乳化剤として有用である。